(57)【要約】【課題】物質を輸送するパイプラインの導管の断熱方法。【解決手段】少なくとも１種の不活性有機充填剤の存在下で、少なくとも１種のポリオールと少なくとも１種のイソシアネートとを反応させて得られる、架橋性ポリウレタンエラストマーのゲル状断熱性組成物の使用。【特許請求の範囲】
【請求項１】
イソシアネートに対して化学的に不活性な少なくとも１種の液体の有機充填剤の存在下で、少なくとも１種のポリオールと少なくとも１種のイソシアネートとを反応させて得られる架橋可能な組成物から得られるポリウレタンのエラストマーのゲルの形をした組成物の、物質を輸送する導管を断熱するための使用。
【請求項２】
不活性な有機充填剤が組成物全体の２０重量％以上である請求項１に記載の使用。
【請求項３】
不活性な有機充填剤が組成物全体の５０〜９５重量％である請求項２に記載の使用。
【請求項４】
不活性な有機充填剤を下記の油脂、樹脂および炭化水素誘導体の中から選択する請求項１〜３のいずれか一項に記載の使用：
１）Ｃ１８−Ｃ２０のｎ−またはイソパラフィン、塩素化パラフィン
２）軽油または重油
３）Ｃ５−Ｃ１２ナフテン油または樹脂
４）単数または複数のヘテロ原子を含んでいてもよい置換または未置換の芳香族およびポリ芳香族化合物。
【請求項５】
不活性な有機充填剤がｎ−パラフィンまたはｎ−パラフィンの混合物である請求項４に記載の使用。
【請求項６】
不活性な有機充填剤がＮＹＦＬＥＸ ８２０きようなナフテン樹脂である請求項４に記載の使用。
【請求項７】
不活性な有機充填剤がケロシンのような航空燃料である請求項４に記載の使用。
【請求項８】
ポリオールをポリエステルポリオール、ポリエーテルポリオールおよびポリジエンポリオールの中から選択する請求項１〜７のいずれか一項に記載の使用。
【請求項９】
ポリオールがポリジエンポリオールである請求項８に記載の使用。
【請求項１０】
ポリジエンポリオールの数平均分子量が７０００以下、好ましくは１０００〜３０００で、官能価が１〜５、好ましくは１．８〜３である請求項９に記載の使用。
【請求項１１】
ポリジエンポリオールが共役ジエンのヒドロキシテレキレート（ｔｅｌｅｃｈｅｌｉｑｕｅ） オリゴマーである請求項９または１０に記載の使用。
【請求項１２】
共役ジエンがブタジエンである請求項９または１０に記載の使用。
【請求項１３】
ポリイソシアネートが芳香族またはポリ芳香族ポリイソシアネート、または、イソシアネートのプレポリマーである請求項１〜１２のいずれか一項に記載の使用。
【請求項１４】
ポリイソシアネートがジフェニルメタン−４，４’−ジイソシアネート（ＭＤＩ）または高分子ＭＤＩである請求項１３に記載の使用。
【請求項１５】
ポリイソシアネートが共役ジエンのヒドロキシテレキレートオリゴマーをベースとするプレポリマーである請求項１２に記載の使用。
【請求項１６】
架橋可能な組成物が単数または複数の低分子量ポリオールをさらに含む請求項１〜１５のいずれか一項に記載の使用。
【請求項１７】
低分子量ポリオールの分子量が５０〜８００である請求項１６に記載の使用。
【請求項１８】
ＮＣＯ／ＯＨのモル比が０．５〜２、好ましくは０．６５〜１．２０である請求項１〜１７のいずれか一項に記載の使用。
【請求項１９】
断熱組成物が架橋触媒を含む請求項１〜１８のいずれか一項に記載の使用。
【請求項２０】
架橋触媒がジブチル錫ジラウレアートである請求項２０に記載の使用。
【請求項２１】
架橋後の断熱組成物の断熱係数が０．２５Ｗ／ｍ．ｋ以下である請求項１〜２０のいずれか一項に記載の使用。
【請求項２２】
少なくとも１本の導管と、必要に応じて設けられる少なくとも１本のサービス導管と、上記導管の内部を通る１本の管状保護シースと、断熱物質からなる充填剤とを有する、海底を通って製品を輸送するパイプラインにおいて、
上記断熱物質が請求項１〜２１のいずれか一項に記載の使用で定義の架橋可能な組成物から得られるゲル状の断熱性組成物から成ることを特徴とするパイプライン。
【請求項２３】
火力発電所から家庭まで温水を運ぶための少なくとも１本のＰＶＣの導管と、この導管の内部を通る１本のプラスチック、ＰＶＣまたはポリエチレンからなる管状の保護シースと、断熱物質からなる充填剤とを有する地域暖房用のパイプラインにおいて、
上記断熱物質が請求項１〜２１のいずれか一項に記載の使用で定義の架橋可能な組成物から得られるポリウレタンエラストマーのゲル状断熱性組成物から成ることを特徴とするパイプライン。
【請求項２４】
下記ａ）〜ｄ）の段階から成る、請求項１〜２１のいずれか一項に記載の使用で定義の架橋可能な断熱組成物から得られる、物質を輸送する導管の断熱方法：
ａ）　断熱組成物のポリオール成分と液体の断熱性充填剤とを強力に混合し、
ｂ）　段階ａ）で得られた混合物に断熱組成物のポリイソシアネート成分を添加し、全成分を強力に混合し、
ｃ）　段階ｂ）で得られた混合物を、導管の外側表面と保護シースの内側表面との間の間隙中に注入または射出し、
ｄ）　現場で架橋、硬化させて、使用地点で直ちに使用可能な断熱された導管にする。
【請求項２５】
段階ｃ）の成形と、段階ｄ）の架橋を型で実施して物質輸送用導管の断熱部品を予備成形し、段階ｅ）で予備成形した上記部品を導管の周りに配置する請求項２４に記載の方法。
【請求項２６】
請求項２５に記載の方法の段階ａ）、ｂ）、ｃ）およびｄ）に従って得られる予備成形された導管用断熱部品。
【発明の詳細な説明】
【０００１】
【発明の分野】
本発明は断熱の分野、特に材料を移送、輸送する管路の断熱方法に関するものであり、特に、架橋したポリウレタンエラストマーの形をした断熱組成物の使用に関するものである。
本発明の断熱組成物は、イソシアネートに対して化学的に不活性な有機充填剤、好ましくは少なくとも１種の断熱液体の存在下で、ポリオールとポリイソシアネートとを反応させて得られる。
本発明組成物は、輸送中に材料の温度を維持し、熱損失を抑え、運転停止時に輸送導管を加熱する必要がある、比較的粘性のある液体材料を移送、排出または輸送するための導管またはパイプラインに使用される。
【０００２】
【従来の技術】
断熱は、陸上または海底の油井から石油製品を輸送するライン、地域暖房用の温水を送る導管、工業的な加熱、冷却用導管、高温または低温に維持するための空調設備および建築物で必要である。
【０００３】
これらの分野では被輸送物の熱交換と温度維持が問題になる。すなわち、断熱が不十分であると種々の損害が生じる。例えば、粘性のある製品は相対的に高温で輸送する。低温環境で断熱性が低下すると温度が下がり、被輸送物の粘性が高くなり、流速が遅くなるため、被輸送物が付着またはゲル化して導管が目詰し、生産停止等の深刻な結果に到ることがある。
【０００４】
また、被輸送製品の温度を上げると製品の品質が取り返しのつかない程度に損なわれ、場合によっては完全に劣化することがある。揮発性製品の輸では、導管内の圧力が高くなって導管が損傷する危険があり、さらには爆発の危険もが生じる。
そのため、特に粘性が高い液体の輸送、移送用導管は、粘着性が良く、組立体を十分に不透過性にする圧縮強度の強い断熱材で断熱しなければならない。しかも、実際に利用する場所、特に深い海底を通るパイプラインの輸送条件下でシースと導管壁との間に容易に注入可能な断熱材が必要である。
【０００５】
【発明が解決しようとする課題】
本発明の目的は上記問題を解決することにある。
本発明者は上記ゲルを用いて断熱することで下記利点が得られるということを見出した：
１）圧縮強度を高くし、λ（ラムダ：熱伝導率）を極めて小さくすることができる。この性質は固形物質、例えば中空ガラスビーズ、繊維、コルク等を充填したエラストマーの場合では得られない。すなわち、ゲルの挙動は非圧縮性液体の挙動に似ている。
２）弾性率または密度を容易に変えることができる。
３）加工がし易く、射出または予備成形で加工できる。
４）成形した断熱材は完全に接着し、組立体を確実に不透過性にし、柔軟でリールに巻付けることができ、断熱性輸送管を容易に製造することができる。
【０００６】
【課題を解決するための手段】
本発明は、イソシアネートに対して化学的に不活性な少なくとも１種の有機充填剤の存在下で、少なくとも１種のポリオールと少なくとも１種のイソシアネートとを反応させて得られる断熱性ポリウレタンゲルを用いた導管の断熱方法を提供する。
【０００７】
【実施の形態】
輸送管は各種形状にすることができるが、輸送管およびその周りに配置するシースは管状にするのが好ましい。輸送管およびその外側のシースは鉄、鋼、銅、アルミニウムまたは合金等の金属で作ることができるが、合成ポリマー、例えばポリプロピレン、ポリエチレン、ＰＶＣ、ポリアミド、ポリウレタンで作ることもでき、さらにはパイプ、シートまたは被覆材に成形可能な他の任意のポリマーで作ることもできる。外被をポリマーで作ることは実用的かつ効果的であり、本発明の解決法では液体に等しい非圧縮性ゲルが得られ、それによってより柔軟で、軽く、加工しやすい外被材料が使用でき、全体のコストを下げることができる。
ある。
【０００８】
外側のシースは数ミリメートルから数センチメートル厚の厚くて相対的に硬い層にするのが好ましいが、柔軟または半固体の薄層にすることもできる。
断熱ゲルを注入するための輸送管と外側シースとの間の自由空間の大きさは変えることができ、その仕様は所望断熱度によって異なり、ゲルの断熱係数と維持すべき温度から計算される。
各種の断熱層を重ね合わせるか、挿入して他の断熱材を上記断熱ゲルと組み合わせて用いることができる。
【０００９】
上記のポリウレタンゲルを、断熱フォーム（例えばポリウレタンフォーム、シンタクチックフォーム、ポリオレフィンフォーム、発泡スチロール等の断熱フォーム）や、鉱物性断熱材（例えばガラス繊維や岩綿）とを組み合わせることもできる。すなわち、これらの中実または発泡した物質で外被を形成し、その内側に上記のゲルを注入して輸送管の周りに断熱層を形成することができる。本発明の断熱ゲルはこれら従来の断熱材に比べて少なくとも圧縮強度の面で優れている。すなわち、従来の断熱材は断熱材を硬質シースで取り囲んで保護しないと、圧縮によって潰れてしまうという欠点がある。
【００１０】
本発明の別の利点は液体の組成物を用いて加工ができる点にある。この組成物は実際の使用時または予備成形された架橋ゲルの形状でも液体の形をしている。この液体は架橋、ゲル化する前に、例えば輸送管と外被との間に注入するか、射出することができ、架橋は施工現場で実施できる。しかし、シート状、テープ状または被断熱物によって決まる寸法を有する成形品に形に予備成形した架橋ゲルの形をした断熱材で施工することもできる。
【００１１】
本発明のゲル状組成物の利点は、断熱性が非常に優れていることの他に、ゲルがあらゆる隙間や割れ目を埋め、多数の基材とタック接着し、圧縮下で変形し、非圧縮性流体の挙動に等しい挙動で圧力を分散させる。本発明のゲルは弾性回復率が非常に優れ、応力が取り除かれると直ちに元の形へ戻る。また、高圧に耐え、実際の施工現場で加工がし易いいことは海底での輸送管の断熱で特に有利である。
【００１２】
本発明のエラストマーゲルは断熱性だけでなく、液体および気体に対する不透過性でも優れている。従って、本発明の対象は、製品を輸送するパイプラインの導管を断熱での上記ゲル状断熱性組成物の使用にある。この断熱ゲルは少なくとも１種のポリオールと、少なくとも１種のポリイソシアネートと、化学的に不活性で好ましくは液体の少なくとも１種の有機充填剤とから成る架橋性組成物から得られる。
【００１３】
本発明の架橋性断熱組成物は少なくとも１種のポリオールと、官能価が２以下の少なくとも１種のポリイソシアネートと、必要に応じて用いられる架橋触媒と、化学的に不活性で好ましくは液体の十分な量の少なくとも１種の有機充填剤とから成る。
本発明組成物は架橋後に均質な弾性固体になり、浸出は少ないか、全くない。
本発明で使用されるポリイソシアネートに対して化学的に不活性な有機充填剤は架橋性断熱組成物全体の２０重量％以上、好ましくは５０〜９５重量％、さらに好ましくは６０〜９０重量％を用いる。
本発明のポリイソシアネートに対して不活性な有機充填剤は、ポリオールおよびポリイソシアネートと相溶性のある断熱液体である。この断熱性液体の充填剤は可塑剤、例えば油脂、樹脂および炭化水素誘導体、炭化水素または燃料、アルキルベンゼンおよび液体エステルの中から選択できる。この有機充填剤は特に下記から選択することができる：
【００１４】
１）　動物蝋、植物蝋（主に芳香族エステルと脂肪族エステルとの混合物から成るカンデリラ蝋またはカルナバ蝋等）、鉱物性パラフィンおよび合成パラフィン（ポリエチレン蝋、塩素化パラフィン等）を含む非晶質または半晶質のパラフィン（融点≦５０℃）。本発明で最も有利なものは「鉱物性」パラフィンすなわち石油誘導体である。この石油誘導体は主としてｎ−アルカンから成る。パラフィンは微結晶質で脆く、４０〜９０％が直鎖パラフィンで、残部がＣ１８−Ｃ１６シクロアルカンおよびイソアルカンである。原油の蒸留で得られ、一般には水素添加またはパーコレーションによって脱色する。下記パラフィンの中から選択するのが好ましい：Ｃ１８−Ｃ２０のｎ−またはイソパラフィンおよびこの混合物または塩素化パラフィン。典型的なパラフィンの例としては下記が挙げられる：
ｎ−ヘプタデカン、ｎ−オクタデカン、ｎ−ノナデカン、ｎ−エイコサン、ｎ−ヘンエイコサン、ｎ−ドコサンおよびこれらパラフィンの混合物、例えばＣｏｎｄｅａ社製のＬＩＮＰＡＲ １８−２０。
【００１５】
２）　樹脂またはナフテン油、特にＣ５−Ｃ１２ナフテン油：ナフテン油も石油誘導体で、水素化された液体のＣ５−Ｃ１２誘導体である。鉱物油はパラフィン、ナフテン、芳香族化合物およびポリ芳香族化合物で構成される。上記で説明した通り、パラフィンはｎ−アルカンまたは分岐アルカンである。ナフテンの実際の構造は６個（または５または７個）の炭素原子から成る少なくとも１つの環を有するシクロアルカン構造である。すなわち、芳香族誘導体では芳香族化合物とポリ芳香族化合物とを区別する。一般に２種類の原油すなわちナフテン油と芳香油とを区別する。ＮＹＮＡＳ社製の製品ＮＹＦＬＥＸ ８２０はナフテン油の典型例であり、この製品は１６％の比率で芳香族化合物を含む。
【００１６】
３）　重油または軽油（特にケロシン、ディーゼル）。この種類の製品が特に好ましい。
４）　デシルベンゼン、ドデシルベンゼン等のアルキルベンゼン。
５）　ペンタエリスリトール等の多価アルコールとｎ−ヘプタン等の第１カルボン酸とを反応させて得られる生成物、例えばアルキルフタレート、例えばジエチルフタレートおよびジブチルフタレート等のエステル
【００１７】
６）　アルキルポリ芳香族化合物：例えばジベンジルトルエン（ＤＢＴ）、モノイソプロピルビフェニル（ＭＩＰＢ）、フェニルキシリルエタン（ＰＸＥ）の異性体混合物、ベンジルトルエンとジベンジルトルエンとの混合物（例えば、下記特許文献１に記載の混合物）、モノ−およびビス（メチルベンジル）キシレンの混合物（例えば下記特許文献２に記載の混合物）、ベンジルトルエンとジフェニルエタンの混合物。
【特許文献１】欧州特許第１３６，２３０−Ｂ１号公報
【特許文献２】欧州特許第０５００３４５号公報
７）　植物油、例えばナタネ油およびトウモロコシ油と、少なくとも２種の上記断熱液とを組み合わせたもの。
【００１８】
化学的に不活性な有機充填剤はナフテン油またはｎ−パラフィンまたはｎ−パラフィンの混合物を含むか、燃料を含むのが好ましい。燃料が特に好ましいが、さらに好ましいのはケロシン等の航空燃料である。
本発明で用いられるポリイソシアネートは、分子中にイソシアヌレート環を含み、分子中にポリオールのヒドロキシル基と反応可能な少なくとも２つのイソシアネート官能基を有する芳香族、脂肪族および脂環式のポリイソシアネートで、３次元ポリウレタン網を形成して組成物を架橋させるものから選択する。
【００１９】
本発明で用いられる芳香族ポリイソシアネートの例としては、ジフェニルメタン４、４’−ジイソシアネート（ＭＤＩ）、高分子ＭＤＩおよびトリフェニルメタントリイソシアネートが挙げられる。
本発明で用いられる脂肪族ポリイソシアネートの例としては、ヘキサン１，６‐ジイソシアネートのビウレットが挙げられる。
本発明で用いられる脂環式ポリイソシアネートの例としては、イソホロンジイソシアネート（ＩＰＤＩ）、シクロヘキシルジイソシアネート（ＣＨＤＩ）およびジシクロヘキシルメタン４，４’−ジイソシアネートが挙げられる。
【００２０】
各々が少なくとも１つのイソシアネート官能基を含む少なくとも２つの単位を有するポリイソシアネートを用いることもできる。
ＰＭＤＩとして知られている下記式の化合物（ＣＡＳ登録番号、化学物質情報登録番号：９０１６−８７−９）から成るポリイソシアネートポリマーを用いるのが有利である：
【００２１】
【化１】
2004512403.tif 000002
【００２２】
本発明のポリイソシアネートはＮＣＯ／ＯＨのモル比が０．５〜２、好ましくは０．６５〜１．２０となるような量を選択する。
本発明ではポリオールはポリジエンポリオール、ポリエステルポリオールおよびポリエーテルポリオールの中から単独または混合して選択する。
【００２３】
本発明のポリジエンポリオールは共役ジエンのヒドロキシテレキレート（ｈｙｄｒｏｘｙｔｅｌｅｃｈｅｌｉｃ）オリゴマーにするのが好ましい。このオリゴマーは例えば４〜２０個の炭素原子を有する共役ジエンを過酸化水素等の重合開始剤またはアゾビス−２，２−［２−メチル−Ｎ−（２−ヒドロキシエチル）プロピオネート］等のアゾ化合物の存在下でフリーラジカル重合するか、４〜２０個の炭素原子を有する共役ジエンをナフタレンジリチウム等の触媒の存在下で陰イオン重合する等の種々の方法で得ることができる。
【００２４】
本発明のポリジエンポリオールの共役ジエンはブタジエン、イソプレン、クロロプレン、１，３−ペンタジエンおよびシクロペンタジエンから成る群の中から選択する。
鎖がエポキシ化されたヒドロキシテレキレートな共役ジエンのオリゴマーや、共役ジエンの水素化ヒドロキシテレキレートオリゴマーを用いても本発明の範囲を逸脱するものではない。
【００２５】
本発明のポリジエンポリオールの数平均分子量は７０００以下、好ましくは１０００〜３０００で、官能価は１〜５、好ましくは１．８〜３で、３０℃で測定した動的粘度は６００ｍＰａ．ｓ以上である。
ポリジエンポリオールの例としてはアトフィナ（ＡＴＯＦＩＮＡ）社から商品名ＰＯＬＹ ＢＤ Ｒ ４５ ＨＴおよびＰＯＬＹ ＢＤ Ｒ ２０ ＬＭ（共に登録商標）で市販のヒドロキシ化ポリブタジエンを挙げることができる。
【００２６】
本発明組成物は上記ポリオールに加えて、単数または複数の低分子量のポリオールをさらに含んでいてもよい。
低分子量ポリオールとは分子量が５０〜８００のポリオールである。低分子量ポリオールとしてはエチレングリコール、プロピレングリコール、ジエチレングリコール、ジプロピレングリコール、ポリエーテルポリオール、１，４−ブタンジオール、１，６−ヘキサンジオール、２−エチル−１，３−ヘキサンジオール、Ｎ，Ｎ−ビス（２−ヒドロキシプロピル）アニリン、３−メチル−１，５−ペンタンジオール、トリメチルオールプロパン、ペンタエリスリトール、ＤＩＡＮＯＬ ３２０の名称でアクゾ（ＡＫＺＯ）社から市販のプロポキシル化したビスフェノールＡおよびこれらポリオールの少なくとも２つの混合物を挙げることができる。
低分子量ポリオールを用いる場合には、ＮＣＯ／ＯＨのモル比の計算で、上記低分子量ポリオールが有するヒドロキシル官能基を考慮しなければならない。
【００２７】
架橋触媒を使用する場合の架橋触媒は第三アミン、イミダゾールおよび有機金属化合物から成る群の中から選択される。
第三アミンの例としては１，４−ジアザビシクロ［２．２．２］オクタン（ＤＡＢＣＯ）およびＮ，Ｎ，Ｎ，Ｎ’，Ｎ”，Ｎ”−ペンタメチルジエチレントリアミンが挙げられる。
有機金属化合物の例としてはジブチル錫ジラウレアート、ジブチル錫ジアセテートおよびビスマスの有機誘導体が挙げられる。
【００２８】
本発明の架橋性組成物は各種成分を十分に拡散させるのに適した任意の撹拌手段を用いて作ることができる。構成成分を必要に応じて加熱して均質化を改善することもできる。本発明組成物は抗酸化剤または防食剤等の添加物をさらに含むことができる。
本発明架橋性組成物は熱伝導率が低く、対流を無くすことができるのでパイプラインの導管を確実に断熱できるという利点がある。さらに、本発明組成物は耐静水圧が高いことを考えると、海底にあるパイプラインの輸送導管の断熱に用いることができる。すなわち、本発明の架橋性組成物は濃度を調節することによって海底の水の濃度に近くするか、それ以下にすることができる。
【００２９】
本発明の架橋性組成物は加工時に液体であり、架橋時の収縮が非常に少ないため、ゲルと被被覆導管との間の接触面が良好になり、シース内部の空間内にゲルが完全に充填され、ゲルは導管壁およびシース壁に確実に接着する。
以下、本発明を説明するために導管の横断面を説明する。
【００３０】
導管は一般に下記ａ）〜ｃ）から成る：
ａ）外側に防食被覆が施された一般に鋼から成るシース、
ｂ）外側に防食被覆が施された、製品を移送するための各種導管（場合によってはサービスパイプとよばれる管をさらに含む）、
ｃ）本発明の架橋性断熱組成物から成る充填剤が充填された空間。
【００３１】
本発明の架橋性断熱組成物は任意の手段で注入できる。本発明の第１実施例では、導管を含むセクターを完全に満たすのに十分な流動性を有する予め調製された架橋性組成物を上記セクターに注入する。組成物の粘度は８０℃以下の加工温度で２００ｍＰａ．ｓ以下にするのが好ましい。次に、上記組成物を架橋させる。架橋した断熱組成物の熱伝導率λ（ラムダ）が０．２５Ｗ／ｍ．ｋ以下である。
【００３２】
硬化時間（すなわち本発明組成物が架橋を完了するのに要する時間）は広範囲で変えることができるが、この硬化時間は本発明組成物が（海底で）導管を完全に満たし且つ断熱性を与えるのに十分な程度にパイプラインの導管を完全に湿らせるように調節しなければならない。
当業者は本発明組成物の構成成分の比率と、必要に応じて用いられる架橋触媒の量とを調整して適切な硬化時間を得ることができる。
本発明組成物は既に一次断熱被覆が施されているパイプラインを完全に断熱するために用いることもできる。
【００３３】
本発明の第２の対象は、少なくとも１本の導管と、必要に応じて設けられる少なくとも１本のサービス導管と、上記導管の内部を通る１本の管状保護シースと、断熱物質からなる充填剤とを有する、海底を通って製品を輸送するパイプラインにおいて、上記断熱物質が本発明の使用で定義した架橋可能な組成物から得られるゲル状の断熱性組成物から成ることを特徴とするパイプラインにある。
【００３４】
本発明の第３の対象は、火力発電所から家庭まで温水を運ぶための少なくとも１本のＰＶＣの導管と、この導管の内部を通る１本のプラスチック、ＰＶＣまたはポリエチレンからなる管状の保護シースと、断熱物質からなる充填剤とを有する地域暖房用のパイプラインにおいて、上記断熱物質が本発明の使用で定義した架橋可能な組成物から得られるポリウレタンエラストマーのゲル状断熱性組成物から成ることを特徴とするパイプラインにある。
【００３５】
本発明の第４の対象は、下記ａ）〜ｄ）の段階から成る、本発明の使用で定義した架橋可能な断熱組成物から得られる、物質を輸送する導管の断熱方法にある：
ａ）　断熱組成物のポリオール成分と液体の断熱性充填剤とを強力に混合し、
ｂ）　段階ａ）で得られた混合物に断熱組成物のポリイソシアネート成分を添加し、全成分を強力に混合し、
ｃ）　段階ｂ）で得られた混合物を、導管の外側表面と保護シースの内側表面との間の間隙中に注入または射出し、
ｄ）　現場で架橋、硬化させて、使用地点で直ちに使用可能な断熱された導管にする。
【００３６】
この方法の一変形実施例では、段階ｃ）の成形と、段階ｄ）の架橋を型で実施して物質輸送用導管の断熱部品を予備成形し、段階ｅ）で予備成形した上記部品を導管の周りに配置する。
本発明の最後の対象は、上記本発明方法で得られる、導管の周囲に取付けられる予備成形された導管用断熱部品にある。
以下、本発明で用いることのできる架橋性組成物の実施例を挙げる。しかし、下記実施例が本発明の範囲を限定するものではない。
【００３７】
【実施例】
下記成分を用いて本発明組成物を調整した：
Ｐｏｌｙ Ｂｄ ４５ ＨＴ（登録商標）（以下、Ｐｏｌｙ Ｂｄと記載）：
数平均分子量Ｍｎが２８００（立体排除クロマトグラフィーで測定）のヒドロキシ化ポリブタジエンで、ヒドロキシ指数ＩＯＨは０．８３（樹脂１グラム当たりのミリ当量で表す：ｍｅｑ／ｇ）、３０℃での粘度は５０００ｍＰａ．ｓ、濃度は０．９０。
ｎ−パラフィンの混合物：
主成分はｎ−オクタデカン（ＣＯＮＤＥＡ社製のＬＩＮＰＡＲ １８−２０）。
【００３８】
ナフテン樹脂：
ＮＹＮＡＳ社が製造、販売しているＮｙｆｌｅｘ ８２０。
プレポリマー：
例えばＢａｕｌｅ社から市販のＵＲＥＦＬＥＸ ＭＵ ５５。
Ｉｓｏｎａｔｅ Ｍ １４３（以下、Ｉｓｏｎａｔｅと記載）：
ＤＯＷ ＣＨＥＭＩＣＡＬ社から市販。重合したＭＤＩのＮＣＯの含有率は２９．１６％、官能価は２．２で、２０℃での粘度は１３０ｍＰａ．ｓ。
ジブチル錫ジラウレアート（以下、ＤＢＴＬと記載）：
架橋触媒（ＦＡＳＣＡＴ ４２２０ＣＬ）。
「Ｎｏ Ａｉｒ」
ＢＡＲＬＯＣＨＥＲ社からこの名称で市販の液体消泡剤。
【００３９】
１．配合物
調製された配合物の例を［表１］に示す。
【００４０】
【表１】
2004512403.tif 000003
【００４１】
操作法：
組成物１：
Ｐｏｌｙ Ｂｄ Ｒ ４５ ＨＴ／ＬＩＮＰＡＲ １８−２０パラフィンの混合物を８０℃で１時間真空脱気した後、混合物を５０℃に冷却し、イソシアネートＩｓｏｎａｔｅ Ｍ １４３を添加し、５０℃に放置して架橋させた。
【００４２】
組成物２：
Ｐｏｌｙ Ｂｄ Ｒ ４５ ＨＴ／ＮＹＦＬＥＸ ８２０の混合物を室温で１時間真空脱気した後、ポリイソシアネートプレポリマーを添加し、室温で架橋を開始した。
組成物３：
Ｐｏｌｙ Ｂｄ Ｒ ４５ ＨＴとケロシンを室温で撹拌しながら混合した後、ポリイソシアネートプレポリマーを添加し、室温で架橋を開始した。
【００４３】
２．熱伝導率の測定：
ＡＳＴＭ Ｃ５１８規格およびＩＳＯ ２５８１規格に従って、ＦＯＸシリーズ３００（ＤＥＬＴＡ社製）またはＳＯＦＴ−Ｋ熱伝導率測定機器でテストを行った。測定機器の上側部品（冷却板）と下側部品（加熱板）との間に３０×３０×２ｃｍの大きさの試験片を設置して測定した。
結果を［表２］に示す。
【００４４】
【表２】
2004512403.tif 000004
【００４５】
３．結果：
得られた熱伝導率値は本発明架橋性組成物の断熱効果の有効性を示している。
【国際公開パンフレット】
2004512403.tif 000005
2004512403.tif 000006
2004512403.tif 000007
2004512403.tif 000008
2004512403.tif 000009
2004512403.tif 000010
2004512403.tif 000011
2004512403.tif 000012
2004512403.tif 000013
2004512403.tif 000014
2004512403.tif 000015
2004512403.tif 000016
2004512403.tif 000017
2004512403.tif 000018
2004512403.tif 000019
2004512403.tif 000020
2004512403.tif 000021
2004512403.tif 000022
2004512403.tif 000023
2004512403.tif 000024
2004512403.tif 000025
【国際調査報告】
2004512403.tif 000026
2004512403.tif 000027
2004512403.tif 000028
2004512403.tif 000029
2004512403.tif 000030
2004512403.tif 000031